(57)【要約】【課題】  ８００℃までの耐火性に優れた耐火構造用鋼に使用する被覆アーク溶接用溶接棒に関し、高温強度だけでなく、極めて良好な靭性や継手健全性にも優れた溶接金属を得ることが可能な溶接棒を提供することを課題とする。【解決手段】  Ｍｏ、Ｎｂ、Ｖを必須として組成を最適化した被覆剤と、同様に、成分を最適化した鋼心線とを組み合わせ、かつ被覆剤の被覆率を２５〜４５％に限定した溶接棒とすることにより、高温強度だけでなく、極めて良好な靭性や継手健全性にも優れた溶接金属を得ることが可能となる。【選択図】  なし【特許請求の範囲】
【請求項１】
鋼心線外周に溶接棒全質量に対する質量％で２５〜４５％となるように被覆剤を被覆し、
前記鋼心線中に該鋼心線全質量に対する質量％で、
Ｃ：０．００５〜０．０８％、
Ｓｉ：０．０１〜１％、
Ｍｎ：０．１〜２％、
Ｐ：０．０２％以下、
Ｓ：０．０１％以下、
Ａｌ：０．１％以下、
Ｎ：０．０１％以下、
Ｏ：０．０２％以下を含有し、
さらに、Ｍｏ：０．０１〜１．１４％、Ｎｂ：０．００８〜０．１３％、および、Ｖ：０．００８〜０．６２％の１種または２種以上を含有し、残部がＦｅ及び不可避不純物からなり、
前記被覆剤中に該被覆剤全質量に対する質量％で、
金属炭酸塩：３０〜６０％、
金属弗化物：１３〜３０％、
Ｍｇ：０．３〜５％、
Ｍｏ：０．２５〜２．６％、
Ｎｂ：０．０５〜０．７％、
Ｖ：０．０２〜１．５％を含有し、
かつ前記鋼心線および前記被覆剤中のＭｏ、Ｎｂ、Ｖの含有量が下記（１）〜（３）を満足することを特徴とする耐火構造用鋼の被覆アーク溶接棒。
０．０９≦０．３７ＳＭｏ＋０．８５ＷＭｏ≦０．９７    ・・・（１）
０．００７≦０．１５ＳＮｂ＋０．８５ＷＮｂ≦０．１１  ・・・（２）
０．００７≦０．３５ＳＶ＋０．８５ＷＶ≦０．５３    ・・・（３）
但し、上記ＳＭｏ、ＳＮｂ、ＳＶは、それぞれ被覆剤中のＭｏ、Ｎｂ、Ｖの含有量（被覆剤全質量に対する質量％）を示し、上記ＷＭｏ、ＷＮｂ、ＷＶは、それぞれ鋼心線中のＭｏ、Ｎｂ、Ｖの含有量（鋼心線全質量に対する質量％）を示す。
【請求項２】
前記被覆剤中に、該被覆剤全質量に対する質量％で、さらに、
Ｃｕ：０．１〜３％、Ｎｉ：０．１〜６％、Ｃｒ：０．０１〜３％、Ｗ：０．０１〜３％、Ｔｉ：０．０１〜１．５％、Ｔａ：０．０１〜３％、および、Ｂ：０．００１〜０．３％の１種または２種以上を含有することを特徴とする請求項１に記載の耐火構造用鋼の被覆アーク溶接棒。
【請求項３】
前記鋼心線中に、該鋼心線全質量に対する質量％で、さらに、
Ｃｕ：０．０５〜１．５％、Ｎｉ：０．０５〜３％、Ｃｒ：０．０１〜１．５％、Ｗ：０．０１〜１．５％、Ｔｉ：０．００５〜０．１％、Ｔａ：０．０１〜０．５％、および、Ｂ：０．０００５〜０．０１％の１種または２種以上を含有することを特徴とする請求項１または２に記載の耐火構造用鋼の被覆アーク溶接棒。
【請求項４】
前記鋼心線中に、該鋼心線全質量に対する質量％で、さらに、
Ｃａ：０．０００２〜０．１％、Ｍｇ：０．０００２〜０．１％、ＲＥＭ：０．０００２〜０．１％、の１種または２種以上を含有することを特徴とする請求項１〜３のいずれかに記載の耐火構造鋼の被覆アーク溶接棒。
【発明の詳細な説明】
【技術分野】
【０００１】
本発明は、特に、７００〜８００℃での耐火性能に優れた耐火構造用鋼（以下、耐火鋼ということもある）からなる建築構造物などの溶接鋼構造物の被覆アーク溶接（ＳＭＡＷ）において使用される被覆アーク溶接棒に関するものである。
【背景技術】
【０００２】
従来、建築物などに使用される鋼材は、火災時の鋼構造物の安全性を確保するために、火災時における鋼材表面温度が３５０℃以下で使用するように耐火基準が定められており、鋼材表面にロックウールなどの耐火被覆をする必要があった。しかし、建築鋼構造物の建設において鋼材表面の耐火被覆施工に要する費用低減、その施工工程省略、さらには景観上の点からも、耐火被覆施工を完全に省略したいという要求は非常に高まっている。
【０００３】
このような背景を踏まえ、昭和６２年の防耐火総プロの成果を受けて（３８条認定により）、鋼材の耐火性能を考慮した建築鋼構造物の設計が可能となり、鋼材の高温耐力と、実際の建築鋼構造物に加わっている荷重とを考慮して耐火被覆施工の必要性を決定し、場合によっては無耐火被覆で鋼材を使用することも可能となった。
【０００４】
こうした状況から、６００℃での高温降伏強度が常温時の２／３以上となる耐火性能に優れた鋼材（以下、６００℃耐火鋼という場合もある）が開発された（例えば特許文献１、参照）。
【０００５】
また、その後、７００℃あるいは８００℃での高温降伏強度を保証する耐火性能に優れた鋼材（７００℃耐火鋼あるいは８００℃耐火鋼という場合もある）も提案されている（例えば特許文献２、３、参照）。従来、これらの耐火鋼の高温強度を確保するためには、Ｃｒ、Ｍｏなどの合金元素を添加する方法が一般的である。しかし、このような鋼材成分設計のみで、８００℃耐火鋼としての耐火性能を確保することは、６００℃耐火鋼に比べて、高温での組織変態や、炭化物等の析出物の粗大化または消失を十分抑制するため、合金元素の多量添加が必要となり、溶接性の低下や、建築構造用鋼で規定される室温降伏強度の上限を上回る問題が生じ、無耐火被覆での８００℃耐火性能を十分確保した４００ＭＰａ級、４９０ＭＰａ級鋼の製造は困難であった。最近、合金元素の添加を抑えて、Ａｃ１変態温度の向上、熱間圧延の条件の適正化等により、溶接性や室温降伏強度を維持しつつ、８００℃での耐火性能に優れた高温耐火建築構造用鋼が開発され、実用化されつつある。
【０００６】
従来、一般に６００℃耐火鋼では、無耐火被覆で使用できる範囲は、比較的可燃物量が少ない立体駐車場や外部鉄骨に限られているため、今後、その使用範囲を建築鋼構造物まで拡大するために、さらに、７００℃および８００℃耐火鋼の実用化が望まれている。
【０００７】
一方、建築鋼構造物の建設には、溶接が一般的に多く用いられる。７００℃および８００℃の高温耐火建築用鋼構造物では、溶接部は構造物の作用応力の大きな部位には設けられないため、溶接部は、母材と同程度の高温強度特性まで高い特性は要求されない。しかし、火災時の建築鋼構造物における安全性の確保から、例えば、８００℃耐火建築用鋼構造物の溶接部には母材の８００℃高温強度の１／２程度の作用応力、具体的には８００℃で７０ＭＰａ程度の降伏強度の確保が要求される。また、建築鋼構造物の安全性の点から溶接部の靭性は、通常の溶接金属と同程度、すなわち０℃のシャルピーエネルギーで２７Ｊ以上が要求される。
【０００８】
従来、６００℃耐火鋼の溶接する際に優れた耐火性能を有する溶接部を得るためのアーク溶接ワイヤ、溶接棒、フラックスなどの溶接材料が多数開発、提案されている（例えば特許文献４〜１２、参照）。
【０００９】
しかし、８００℃耐火鋼用の溶接材料としては、近年、８００℃耐火鋼のサブマージアーク溶接方法およびそのための溶接ワイヤとフラックスが提案されている（例えば特許文献１３、参照）のみである。サブマージアーク溶接以外の例えば、ＣＯ２溶接やＡｒとＣＯ２の混合ガスをシールドガスとするＭＩＧ溶接またはＭＡＧ溶接等のガスシールドアーク用の溶接ワイヤや、被覆アーク溶接（ＳＭＡＷ）用の被覆アーク溶接棒により、十分な耐火性能を満足する溶接金属が得られるものはなかった。
【００１０】
特に、実際の建築用鋼構造物の建造において、柱製作時の鉄骨部位の工場内あるいは現地での特に細かい部位や狭隘な箇所の溶接施工や補修溶接として適する被覆アーク溶接（ＳＭＡＷ）に用いられる被覆アーク溶接棒は提案されていない。
【００１１】
また、上記８００℃耐火鋼のサブマージアーク溶接方法（例えば特許文献１３、参照）を含むガスシールドアーク溶接では、８００℃での高温耐火性能を確保するために、鋼材中、および、この鋼材を溶接するための溶接材料中には、靱性に対して有害な元素、例えばＭｏ、Ｎｂ、Ｖ等の合金元素を多く含有するため、溶接継手に形成される溶接金属の靱性は、０℃における２ｍｍＶノッチシャルピー衝撃試験の吸収エネルギー（ｖＥ０）で２７Ｊ程度と低いという問題があった。最近の鋼構造物の安全性重視傾向から、建築鋼構造物の溶接部においても、０℃における２ｍｍＶノッチシャルピー衝撃試験の吸収エネルギー（ｖＥ０）で７０Ｊ以上の高い靭性、さらには１００Ｊ以上の極めて高い靱性が要求される可能性も出てきている。
【００１２】
さらに、７００〜８００℃での耐火性能を向上するためにＭｏ、Ｎｂ、Ｖ等の合金元素を多量に含有した溶接金属では、７００℃前後において溶接金属の粒界が脆化して延性が極端に低下する高温脆化あるいは再熱脆化の問題も生じやすい。このため、Ｍｏ、Ｎｂ、Ｖ等の合金元素を多量に含有した従来の耐火鋼用の溶接材料を用いて溶接する場合には、溶接金属の高温脆化感受が高くなり、７００〜８００℃での建築構造物において十分な安全性を確保することに限界があった。
【００１３】
以上のように、７００〜８００℃耐火鋼の被覆アーク溶接用の溶接棒として、７００〜８００℃での高温耐力を維持しつつ、０℃における２ｍｍＶノッチシャルピー衝撃試験の吸収エネルギー（ｖＥ０）で７０Ｊ以上、さらには、１００Ｊ以上の優れた靱性を有し、かつ７００〜８００℃において溶接金属の高温脆化を抑制できる溶接金属が得られるようなものはない現状にある。
【００１４】
【特許文献１】特開平２−７７５２３号公報
【特許文献２】特開平９−２０９０７７号公報
【特許文献３】特開平１０−６８０１５号公報
【特許文献４】特開平２−５２１９６号公報
【特許文献５】特開平２−２１７１９５号公報
【特許文献６】特開平２−２０５２９８号公報
【特許文献７】特開平２−２７４３９４号公報
【特許文献８】特開平２−６３６９８号公報
【特許文献９】特開平２−２７４３９４号公報
【特許文献１０】特開平２−７５４９４号公報
【特許文献１１】特開平２−２００３９３号公報
【特許文献１２】特開平２−２６８９９４号公報
【特許文献１３】特開２００３−３１１４７７号公報
【発明の開示】
【発明が解決しようとする課題】
【００１５】
本発明は、上記従来技術の問題点に鑑みて、耐火性に優れた建築構造用鋼の被覆アーク溶接において、７００〜８００℃での高温耐力を維持しつつ、０℃における２ｍｍＶノッチシャルピー衝撃試験の吸収エネルギー（ｖＥ０）で７０Ｊ以上、さらには、１００Ｊ以上の優れた靱性を有し、かつ７００〜８００℃での耐高温脆化特性に優れた溶接金属が得られる耐火構造用鋼の被覆アーク溶接棒を提供することを目的とする。
【課題を解決するための手段】
【００１６】
本発明は上記課題を解決するものであって、その要旨は下記に示すとおりである。
【００１７】
（１）鋼心線外周に溶接棒全質量に対する質量％で２５〜４５％となるように被覆剤を被覆し、
前記鋼心線中に該鋼心線全質量に対する質量％で、
Ｃ：０．００５〜０．０８％、
Ｓｉ：０．０１〜１％、
Ｍｎ：０．１〜２％、
Ｐ：０．０２％以下、
Ｓ：０．０１％以下、
Ａｌ：０．１％以下、
Ｎ：０．０１％以下、
Ｏ：０．０２％以下を含有し、
さらに、Ｍｏ：０．０１〜１．１４％、Ｎｂ：０．００８〜０．１３％、および、Ｖ：０．００８〜０．６２％の１種または２種以上を含有し、残部がＦｅ及び不可避不純物からなり、
前記被覆剤中に該被覆剤全質量に対する質量％で、
金属炭酸塩：３０〜６０％、
金属弗化物：１３〜３０％、
Ｍｇ：０．３〜５％、
Ｍｏ：０．２５〜２．６％、
Ｎｂ：０．０５〜０．７％、
Ｖ：０．０２〜１．５％を含有し、
かつ前記鋼心線および前記被覆剤中のＭｏ、Ｎｂ、Ｖの含有量が下記（１）〜（３）を満足することを特徴とする耐火構造用鋼の被覆アーク溶接棒。
０．０９≦０．３７ＳＭｏ＋０．８５ＷＭｏ≦０．９７    ・・・（１）
０．００７≦０．１５ＳＮｂ＋０．８５ＷＮｂ≦０．１１  ・・・（２）
０．００７≦０．３５ＳＶ＋０．８５ＷＶ≦０．５３    ・・・（３）
但し、上記ＳＭｏ、ＳＮｂ、ＳＶは、それぞれ被覆剤中のＭｏ、Ｎｂ、Ｖの含有量（被覆剤全質量に対する質量％）を示し、上記ＷＭｏ、ＷＮｂ、ＷＶは、それぞれ鋼心線中のＭｏ、Ｎｂ、Ｖの含有量（鋼心線全質量に対する質量％）を示す。
【００１８】
（２）前記被覆剤中に、該被覆剤全質量に対する質量％で、さらに、
Ｃｕ：０．１〜３％、Ｎｉ：０．１〜６％、Ｃｒ：０．０１〜３％、Ｗ：０．０１〜３％、Ｔｉ：０．０１〜１．５％、Ｔａ：０．０１〜３％、および、Ｂ：０．００１〜０．３％の１種または２種以上を含有することを特徴とする前記（１）に記載の耐火構造用鋼の被覆アーク溶接棒。
【００１９】
（３）前記鋼心線中に、該鋼心線全質量に対する質量％で、さらに、
Ｃｕ：０．０５〜１．５％、Ｎｉ：０．０５〜３％、Ｃｒ：０．０１〜１．５％、Ｗ：０．０１〜１．５％、Ｔｉ：０．００５〜０．１％、Ｔａ：０．０１〜０．５％、および、Ｂ：０．０００５〜０．０１％の１種または２種以上を含有することを特徴とする前記（１）または（２）に記載の耐火構造用鋼の被覆アーク溶接棒。
【００２０】
（４）前記鋼心線中に、該鋼心線全質量に対する質量％で、さらに、
Ｃａ：０．０００２〜０．１％、Ｍｇ：０．０００２〜０．１％、ＲＥＭ：０．０００２〜０．１％、の１種または２種以上を含有することを特徴とする前記（１）〜（３）のいずれかに記載の耐火構造用鋼の被覆アーク溶接棒。
【発明の効果】
【００２１】
本発明によれば、８００℃までの耐火性に優れた耐火構造用鋼の被覆アーク溶接において、７００〜８００℃における高温強度とともに、極めて良好な靱性や耐高温脆化特性の優れた溶接金属を得ることが可能な被覆アーク溶接棒を提供することができ、産業上の効果は顕著である。
【発明を実施するための最良の形態】
【００２２】
建築鋼構造物の耐火設計では、ボイラなどの圧力容器用耐熱鋼のように５００〜６００℃程度の高温かつ高圧環境下で長時間連続して使用する際の高温強度は要求されず、火災継続時間内の比較的短時間に鋼構造物が崩壊しないだけの高温降伏強度が維持できればよい。例えば、７００℃および８００℃耐火鋼では、一般に、７００℃および８００℃の温度、３０分程度の保持時間での高温降伏強度が確保できれば十分利用できると考えられている。
【００２３】
従来の６００℃耐火鋼の設計では、高温降伏強度が常温降伏強度の２／３以上となるように性能を定めており、７００℃耐火鋼においてもこの基準を適用した。しかし、一般に鉄骨構造物の実設計範囲が常温降伏強度下限の０．２〜０．４倍であることを勘案し、実設計での常温降伏強度は、常温降伏強度下限比０．４以上であれば使用できるとの考えに基づき、８００℃耐火鋼の設計では常温降伏強度に対する下限比０．４以上を考慮し、８００℃降伏強さの目標値が設定されている。すなわち、７００℃降伏強さは常温降伏強さ３２５ＭＰａ級（引張強さ４９０ＭＰａ級）の鋼材への適用を想定し、溶接金属の目標値をその２／３、すなわち２１７ＭＰａとした。また、８００℃降伏強さの目標値は４００ＭＰａ鋼で９４ＭＰａ、４９０ＭＰａ鋼で１３０ＭＰａとしている。
【００２４】
また、鉄骨構造物の実設計において、その溶接部は作用応力が小さい位置に設けられる。本発明者らの検討の結果、溶接部に形成される溶接金属の８００℃での降伏強さの目標値は、母材の８００℃降伏強さの１／２、例えば４９０ＭＰａ鋼を使用する場合には、溶接金属の８００℃での降伏強さの目標は７０ＭＰａ程度とすることで十分であることを確認した。また、発明者らは、同様の根拠により溶接金属の７００℃での降伏強さ目標は２２０ＭＰａ程度とすることで十分であることを確認した。
【００２５】
そこで、発明者らは、７００〜８００℃での高温耐火構造用鋼の被覆アーク溶接の際に、７００℃、８００℃の降伏強さが各々２２０ＭＰａ以上、７０ＭＰａ以上の高温強度を有し、かつ、０℃における２ｍｍＶノッチシャルピー衝撃試験の吸収エネルギー（ｖＥ０）で１００Ｊ以上の靭性を有し、さらに、高温で負荷応力や溶接残留応力による高温脆化割れを生じない程度の耐高温脆化性を有する溶接金属を得るための被覆アーク溶接棒について詳細な実験に基づいて検討した。
【００２６】
種々の化学組成の被覆アーク溶接棒を用いて後述する実施例と同じ７００℃及び８００℃耐火構造用鋼を被覆アーク溶接（ＳＭＡＷ）し、図1に示す開先形状の継手を作製した。被覆アーク溶接は、板厚１６ｍｍの鋼板１間に角度５０°、間隔１２ｍｍで開先２を設け、鋼板１の裏面に配置された厚み１６ｍｍ、幅４０ｍｍの裏当金３とで形成された空間を、被覆アーク溶接棒を用いて、電流１７０Ａ、電圧２４Ｖ、平均的入熱１７ｋＪ／ｃｍの溶接条件で溶接を行った。
【００２７】
図２に示す溶接継手に形成された溶接金属の位置、方向から２ｍｍＶノッチシャルピー衝撃試験片４、丸棒の高温引張試験片５をそれぞれ採取した。引張試験は７００℃および８００℃で、また、２ｍｍＶノッチシャルピー衝撃試験は０℃でそれぞれ試験を行い、溶接金属の耐火特性（降伏強度、ここでは０．２％耐力を降伏強度とする）、耐高温脆化特性（引張試験の伸び、絞り値）、靱性（２ｍｍＶノッチシャルピー衝撃試験の０℃における吸収エネルギー：ｖＥ０）を評価した。
【００２８】
その結果、溶接金属の靭性を良好に維持しつつ、７００℃及び８００℃における耐火特性を向上させるためには、（Ａ）溶接金属組織の高温変態抑制のためにＡｃ１変態温度を十分高めるとともに、７００℃及び８００℃での３０分程度の時間で高温強度を維持する効果が高い、Ｎｂ、ＭｏおよびＶを被覆剤中に適正量複合添加し、（Ｂ）溶接金属中のＮｂ、ＭｏおよびＶの耐火特性向上および靭性阻害の寄与を考慮した、下記（１）〜（３）式を満足するように、該被覆剤中に複合添加するＮｂ、ＭｏおよびＶと、鋼心線中に１種または２種以上を選択的に添加するＮｂ、ＭｏおよびＶの各成分含有量を調整することが有効であることを確認した。
【００２９】
以上が本発明の耐火構造用鋼の被覆アーク溶接棒において、溶接金属の７００〜８００℃での高温降伏強度、０℃での靭性、耐高温脆化特性を同時に良好に維持するための技術思想である。本発明では、かかる技術思想を具現化し、本発明の効果を安定して十分に発揮させるために、被覆アーク溶接棒を構成する鋼心線および被覆剤の成分組成を以下に示す理由で限定する必要がある。
【００３０】
以下に本発明の被覆アーク溶接棒における鋼心線および被覆剤の各成分組成の限定理由を詳細に説明する。
【００３１】
なお、以下に示す「％」は特に説明がない限り、「質量％」を意味するものとする。
【００３２】
先ず、本発明における鋼心線中の各成分元素の限定理由を以下に示す。
【００３３】
鋼心線中のＣ含有量は０．００５〜０．０８％とする。これは、Ｃ含有量が０．００５％未満であると、溶接金属の強度が十分でなく、また、高温割れが生じる恐れもあるため、Ｃ含有量の下限は０．００５％とする。一方、Ｃ含有量が０．０８％を超えると、溶接金属が硬化し、靭性や耐割れ性が劣化するため、Ｃ含有量の上限は０．０８％とする。
【００３４】
鋼心線中のＳｉ含有量は０．０１〜１％とする。Ｓｉ含有量が０．０１％未満では脱酸が不十分となって、溶接欠陥が生じたり、溶接金属の靱性が劣化する懸念があるため、Ｓｉ含有量の下限は０．０１％とする。一方、Ｓｉ含有量が１％を超えると、鋼心線の製造性に悪影響を与え、かつ、溶接金属が硬化し、靭性や耐割れ性が劣化するので、鋼心線中のＳｉ量の上限は１％に限定する。
【００３５】
鋼心線中のＭｎ含有量は０．１〜２％とする。Ｍｎ含有量が０．１％未満であると、溶接金属の強度が十分でない場合が生じるため、Ｍｎ含有量の下限は０．１％とする。一方、Ｍｎ含有量が２％を超えると、溶接金属が硬化し、靭性や耐割れ性が劣化するので、鋼心線中のＭｎ量の上限は２％に限定する。
【００３６】
鋼心線中のＰは溶接金属の結晶粒界に偏析し、粒界脆化を生じて靭性に対して有害な不可避的不純物である。そこで鋼心線中のＰ量は０．０２％以下に限定する。
【００３７】
鋼心線中のＳは溶接金属中で粗大な介在物となり、また、Ｐと同様に溶接金属の結晶粒界に偏析し、粒界脆化を生じることで、靭性に対して悪影響を及ぼす不可避的不純物である。そこで鋼心線中のＳ量は０．０１％以下に限定する。
【００３８】
鋼心線中のＡｌ含有量は鋼製造時に使用される脱酸剤であるが、０．１％を超えると、溶接金属中に粗大な介在物を形成して靭性を劣化させるため、本発明では鋼心線中のＡｌ量は０．１％以下に限定する。
【００３９】
鋼心線中のＮは侵入型固溶元素として溶接金属を硬化させ、靭性や耐割れ性に有害な不可避的不純物である。本発明において鋼心線中にＮを０．０１％を超えて含有すると、溶接金属のＮ量が過剰となって靭性を明確に劣化させるため、鋼心線中のＮ量は０．０１％以下に限定する。
【００４０】
鋼心線中のＯ含有量は０．０２％を超えると、溶接金属のＯ量を上昇させ、粗大な酸化物が形成され、これが脆性破壊の起点となって靭性を劣化させるため、好ましくない。また心線中のＯ量が多いと溶接中に被覆剤中の脱酸剤や合金剤と反応してその歩留りを低下させ、溶接金属性能のばらつきの原因となる。そこで、本発明では鋼心線中のＯ量は０．０２％以下に限定する。
【００４１】
鋼心線中のＭｏ、Ｎｂ、Ｖは溶接金属の耐火特性発現のために有効な成分である。しかし、溶接金属中にこれらの成分を過度に添加すると、溶接金属の靭性が低下し、また、本発明者らの検討によれば、これらの成分は被覆剤から溶接金属中に添加することが、有効であることから、鋼心線中のＭｏ、Ｎｂ、Ｖは１種または２種以上を以下の含有量の範囲で添加する。
【００４２】
Ｍｏは溶接金属の高温強度を高める効果を有するが、鋼心線中のＭｏ含有量が０．０１％未満では効果が明確でなく、一方、１．１４％超では、溶接金属中のＭｏが過剰となって靭性を過度に劣化させる場合があり、また、鋼心線の製造性を劣化させるため、鋼心線中にＭｏを含有させる場合には、その含有量を０．０１〜１．１４％に限定する。
【００４３】
Ｎｂも、溶接金属の７００〜８００℃における高温強度を高める元素として有効である。鋼心線中のＮｂ含有量が０．００８％未満では効果が明確でなく、一方、０．１３％超では溶接金属の靭性を低下させる場合があるため、鋼心線にＮｂを含有させる場合は、その含有量を０．００８％〜０．１３％とする。
【００４４】
Ｖも、溶接金属の７００〜８００℃における高温強度を高める元素として有効である。鋼心線中のＶ含有量が０．００８％未満では効果が明確でなく、一方、０．６２％超では溶接金属の靭性を低下させる場合があるため、鋼心線にＶを含有させる場合は、その含有量を０．００８％〜０．６２％とする。
【００４５】
鋼心線中の基本成分は上記の通りであるが、さらに、溶接金属の強度調整等の目的のために、必要に応じて、鋼心線中に、Ｃｕ％、Ｎｉ、Ｃｒ、Ｗ、Ｔｉ、Ｔａ、Ｂの１種または２種以上を以下の含有範囲で添加させることができる。
【００４６】
鋼心線中のＣｕは、その含有量が０．０５％未満であると溶接金属の強度向上効果が明確でなく、一方、１．５％超であると鋼心線の製造性に有害であり、また、溶接金属の靱性を阻害する。このため、鋼心線中にＣｕを含有する場合は、そ含有量を０．０５〜１．５％に限定する。
【００４７】
鋼心線中のＮｉは溶接金属の高強度化とともに靱性向上に非常に有効な元素である。その含有量が０．０５％未満であると強度、靱性向上効果が明確でなく、一方、３％超であると、溶接金属の強度を過度に高めて靱性の向上が飽和ないしは劣化傾向となる。このため、鋼心線中にＮｉを含有する場合は、その含有量を０．０５〜３％に限定する。
【００４８】
鋼心線中のＣｒは、その含有量が０．０１％未満であると溶接金属の強度向上効果が明確でなく、一方、１．５％超であると、溶接金属の靱性を阻害する。このため、鋼心線中にＣｒを添加する場合は、その含有量を０．０１〜１．５％に限定する。ただし、鋼心線中のＣｒは７００℃における溶接金属の耐火強度については効果が小さく、８００℃における耐火強度についてはほとんど効果がない一方で靱性への悪影響が顕著である。このため、特別の理由がない限り、積極的には含有させない方が好ましい。
【００４９】
鋼心線中のＷはＣｒと同様、その含有量が０．０１％未満であると溶接金属の強度向上効果が明確でなく、一方、１．５％超であると、溶接金属の靱性を阻害する。このため、鋼心線中にＷを含有させる場合は、その含有量を０．０１〜１．５％に限定する。
【００５０】
鋼心線中のＴｉは溶接金属組織の微細化を通して靭性向上に有効な元素であるが、その含有量が０．００５％未満であると溶接金属の靭性向上効果が明確でなく、一方、０．１％超であると、溶接金属中に粗大な析出物を形成して靭性を劣化させる。このため、鋼心線中にＴｉを含有させる場合、その含有量を０．００５〜０．１％に限定する。
【００５１】
鋼心線中のＴａは主として析出強化により溶接金属の強度向上に有効な元素であるが、その含有量が０．０１％未満であると強度向上効果が明確でなく、一方、０．５％超であると、溶接金属の靱性を阻害する。このため、鋼心線中にＴａを含有させる場合、その含有量を０．０１〜０．５％に限定する。
【００５２】
鋼心線中のＢは主として焼入性を高めて溶接金属の粒界フェライト生成を抑制して、溶接金属の強度、靭性向上に有効な元素であるが、その含有量が０．０００５％未満では効果が明確でなく、一方、０．０１％超であると、鋼心線の製造性を劣化させるとともに、溶接金属を過度に硬くして靭性を劣化させる。このため、鋼心線中にＢを含有させる場合、その含有量を０．０００５〜０．０１％に限定する。
【００５３】
本発明では、溶接金属の延性改善の必要がある場合には、鋼心線中に、Ｃａ、Ｍｇ、ＲＥＭの１種または２種以上を以下の含有範囲で含有することができる。
【００５４】
鋼心線中のＣａ、Ｍｇ、ＲＥＭは、いずれも溶接金属中で硫化物の構造を変化させ、また溶接金属中での硫化物、酸化物のサイズを微細化して延性及び靭性向上に有効な元素である。鋼心線中にＣａ、Ｍｇ、ＲＥＭの１種又は２種を添加する場合、その効果を発揮するための含有量の下限は、いずれも０．０００２％である。一方、溶接金属中にこれらを過剰に添加すると、硫化物や酸化物の粗大化を生じ、延性、靭性の劣化を招く、また、溶接ビード形状の劣化、溶接性の劣化の可能性も生じる。これらのため、Ｃａ、Ｍｇ、ＲＥＭの１種又は２種を添加する場合、いずれの成分もその含有量の上限を０．１％とする。
【００５５】
本発明の溶接棒は、上記成分組成を含有した鋼心線の外周に、溶接棒全質量に対する質量％で２５〜４５％となるように被覆剤を被覆し、かつ被覆剤の成分組成を以下のように限定する。
【００５６】
本発明において被覆剤は、被覆アーク溶接時のアーク安定性、ガスシールド、溶接ビード形状などの溶接性を維持させるとともに、溶接金属の７００〜８００℃での高温耐力、靭性、および、７００〜８００℃での耐高温脆化特性などの機械的特性を向上するために、被覆剤中の成分組成を限定する。
【００５７】
本発明における被覆剤中の各成分元素の限定理由を以下に示す。
被覆剤中の金属炭酸塩は、被覆アーク溶接時にアーク雰囲気を大気から保護する働きがあり、アーク熱で分解してガスを発生する金属炭酸塩であれば特に種類を限定する必要はなく、例えば、ＣａＣＯ３、ＭｇＣＯ３、ＢａＣＯ３など金属炭酸塩の１種または２種以上が用いられる。被覆剤中の前記金属炭酸塩の含有量が３０％未満ではアーク雰囲気を大気から保護するシールドガスの発生が不足して溶接金属に大気中の窒素や水素が多量に溶解し、靭性や耐割れ性の劣化を招くため好ましくない。一方、被覆剤中の前記金属炭酸塩の含有量が６０％を超えると、溶接時のアークが不安定になりビード形状が悪化し、スラグの剥離性も悪くなるのでこれも好ましくない。そのため、本発明においては、被覆材に含有する金属炭酸塩の含有量は３０〜６０％とする。
【００５８】
被覆剤中の金属弗化物は、溶接時に発生する溶融スラグの流動性調整のため添加し、このような作用を有する金属弗化物であれば種類は特に限定する必要はない。例えば、ＣａＦ２・ＭｇＦ２、ＡｌＦ３などの金属弗化物の１種または２種以上が用いられる。被覆剤中の金属弗化物が、１３％未満では溶融スラグの粘性が不足し、スラグの被包性が悪くなり、ビード形状も劣化する。一方、３０％を超えて被覆剤中に含有すると、アークの安定性が悪くなる。このため、被覆剤中の金属弗化物は１３〜３０％とする。
【００５９】
被覆剤中のＭｇは、溶接金属において脱酸剤として働き清浄な溶接金属を得るのに有効な他、溶接時のアーク安定剤として溶接作業性確保の上でも非常に効果的であるため添加する。その含有量が０．３％未満では十分な脱酸効果が得られず、一方、５％を超えて添加すると溶接時アークが不安定となり、スパッタが増加するとともにスラグの流動性が劣化し、ビード形状が悪化する。このため、本発明においては、被覆材中のＭｇ含有量を０．３〜５％とした。なお、本発明において、被覆剤中のＭｇの形態は特に限定する必要はなく、金属Ｍｇ、Ｍｇ含有合金、Ｍｇ酸化物等のいずれの形態でも上記効果はほぼ同等に得られる。
【００６０】
被覆剤中のＭｏ、Ｎｂ、Ｖは、本発明において、目的とする溶接金属の耐火特性を十分に発現するために特に重要な必須成分である。また、本発明者らの検討によれば、これらの３成分を被覆剤から溶接金属中に適量かつ複合して添加することで、７００℃及び８００℃における溶接金属の耐火特性を安定して確保することができ、その効果は、鋼心線から添加する場合に比べて顕著となることを確認した。また、これらの３成分を複合添加することにより少ない合金元素量で、高温強度が確保できるため、他の合金元素量の増加による靱性の劣化や高温強度の低下は抑制でき、構造物として要求される性靭性を良好に維持しつつ、７００℃及び８００℃における溶接金属の耐火特性を向上することができる。
【００６１】
被覆剤中のＭｏは発明において溶接金属の高温強度を高める元素として重要である。Ｍｏ含有量が０．２５％未満ではＮｂおよびＶとの複合添加による効果が十分でなく、一方、２．６％超では、溶接金属中のＭｏが過剰となって溶接金属の靭性を過度に劣化させる場合がある。このため、被覆剤中のＭｏ含有量は０．２５〜２．６％に限定する。
【００６２】
被覆剤中のＮｂも、発明において溶接金属の７００〜８００℃における高温強度を高める元素として重要である。被覆剤中のＮｂ含有量が０．０５％未満ではＭｏおよびＶとの複合添加による効果が明確でなく、０．７％超では溶接金属の靭性を低下させる場合があるため、本発明においては、被覆剤中のＮｂ含有量を０．０５〜０．７％とする。
【００６３】
被覆剤中のＶも、本発明において溶接金属の７００〜８００℃における高温強度を高める元素として重要である。被覆剤中のＶ含有量が０．０２％未満ではＭｏおよびＮｂとの複合添加による効果が明確でなく、一方、１．５％超では溶接金属の靭性を低下させる場合がある。このため、本発明においては、被覆剤中のＶ含有量を０．０２〜１．５％とする。
【００６４】
以上の基本成分組成からなる被覆剤による上記効果を発揮させるためには、上記各成分組成の限定とともに、溶接棒全質量に対する被覆剤の質量％、つまり、被覆剤の被覆率を２５〜４５％とする必要がある。
【００６５】
被覆率が２５％未満では保護筒としての機能が不十分になって被覆アーク溶接時にシールドガスの発生が不足し、大気中のＮ混入による溶接金属中のＮが増加し靭性が低下したり、スパッタが増加したり、生成スラグ量の不足によってビード外観が悪化する。一方、被覆率が４５％を超えると、スラグ量が多くなりすぎるためにスラグ巻き込み等の欠陥が発生し易くなると共に、開先幅の狭い溶接継手に適用した場合に運棒が困難になるため、好ましくない。
【００６６】
したがって、本発明では、鋼心線外周に溶接棒全質量に対する質量％で２５〜４５％となるように被覆剤を被覆する。
【００６７】
被覆剤中の基本成分は上記の通りであるが、さらに、溶接金属特性の調整、作業性の改善、等のために、被覆剤中に、被覆剤全質量に対する質量％で、さらに、必要に応じて、Ｃｕ、Ｎｉ、Ｃｒ、Ｗ、Ｔｉ、Ｔａ、Ｂの１種または２種以上を以下の含有範囲で添加させることができる。
【００６８】
被覆剤中のＣｕは、その含有量が０．１％未満では溶接金属の強度向上効果が明確でない。一方、３％超であると溶接金属の靱性が劣化する。このため、被覆剤中にＣｕを含有させる場合、その含有量は０．１〜３％に限定する。
【００６９】
被覆剤中のＮｉは、その含有量が０．１％未満では溶接金属の強度・靭性向上の効果が明確でない。一方、６％超であると溶接金属の降伏応力が低下し、耐溶接割れ性が劣化する。このため、Ｎｉを被覆剤中に含有させる場合、その含有量を０．１〜６％に限定する。
【００７０】
被覆剤中のＣｒは、その含有量が０．０１％未満では溶接金属の強度向上効果が明確でない。一方、３％超であると溶接金属の靱性が劣化する。このため、Ｃｒを被覆剤中に含有させる場合はその含有量を０．０１〜３％に限定する。
【００７１】
被覆剤中のＷはその含有量が０．０１％未満では溶接金属の強度向上効果が明確でない。一方、３％超であると溶接金属の靱性が劣化するため、Ｗを被覆剤中に含有させる場合はその含有量を０．０１〜３％に限定する。
【００７２】
被覆剤中のＴｉは、その含有量が０．０１％未満では溶接金属の靭性向上効果が明確でない。一方、１．５％超であると溶接金属の靱性が劣化し、かつ、スラグ剥離性の悪化等、溶接作業性を損なうようになる。このため、Ｔｉを被覆剤中に含有させる場合はその含有量を０．０１〜１．５％に限定する。
【００７３】
被覆剤中のＴａは、その含有量が０．０１％未満では溶接金属の強度向上効果が明確でない。一方、３％超であると溶接金属の靱性が劣化する。このため、Ｔａを被覆剤中に含有させる場合はその含有量を０．０１〜３％に限定する。
【００７４】
被覆剤中のＢはその含有量が０．００１％未満では溶接金属の強度・靭性向上効果の効果が明確でない。一方、０．３％超であると溶接金属の靱性が劣化し、かつ再熱脆化が顕著に生じる。このため、Ｂを被覆剤中に含有させる場合はその含有量を０．００１〜０．３％に限定する。
【００７５】
本発明では、被覆剤中のその他の成分として、溶接金属の脱酸剤、合金剤、アーク安定剤、スラグ生成剤、粘結剤として作用する成分を本発明の目的とする溶接金属の特性を阻害しない範囲で添加することができる。
【００７６】
例えば、その他の成分として通常知られている脱酸剤を添加してもよい。
【００７７】
合金剤は前述のＭｏ、Ｎｂ、Ｖなどに加えてＳｉ、Ｍｎ等をその他成分として、溶接金属の脱酸、強度増加などの向上の目的で、それぞれ必要に応じて添加することができる。なお、これら合金剤の形態は金属粉のほか、鉄及び他の金属との合金粉の形で添加される。
【００７８】
アーク安定剤、スラグ生成剤として、そのほかに、鉄分、アルカリ成分、ルチールなどを添加することができる。
【００７９】
また、粘結剤としては、珪酸カリ、珪酸ソーダなどを添加できる。
【００８０】
本発明の被覆アーク溶接棒において、合金元素の中でも、特に、溶接金属組織の高温変態抑制のためにＡｃ１変態温度を十分高めるとともに、７００℃及び８００℃での３０分程度の時間で高温強度を維持する効果が高い、Ｍｏ、Ｎｂ、Ｖについては、被覆剤中に複合添加することを基本するが、鋼心線中にも、Ｍｏ、ＮｂおよびＶの１種または２種以上を添加することができる。
【００８１】
なお、本発明では、被覆剤および鋼心線の両方にＭｏ、Ｎｂ、Ｖを添加する場合には、溶接金属の靭性を良好に維持しつつ、７００℃及び８００℃における耐火特性を向上させるためには溶接金属中のＮｂ、ＭｏおよびＶの耐火特性向上および靭性阻害の寄与を考慮した、下記（１）〜（３）式を満足するように、該被覆剤中のＮｂ、ＭｏおよびＶと、鋼心線中のＮｂ、ＭｏおよびＶの１種または２種以上の各成分含有量を調整する。
０．０９≦０．３７ＳＭｏ＋０．８５ＷＭｏ≦０．９７    ・・・（１）
０．００７≦０．１５ＳＮｂ＋０．８５ＷＮｂ≦０．１１  ・・・（２）
０．００７≦０．３５ＳＶ＋０．８５ＷＶ≦０．５３    ・・・（３）
但し、上記ＳＭｏ、ＳＮｂ、ＳＶは、それぞれ被覆剤中のＭｏ、Ｎｂ、Ｖの含有量（被覆剤全質量に対する質量％）を示し、上記ＷＭｏ、ＷＮｂ、ＷＶは、それぞれ鋼心線中のＭｏ、Ｎｂ、Ｖの含有量（鋼心線全質量に対する質量％）を示す。
【実施例】
【００８２】
本発明の効果を実施例によりさらに詳細に説明する。
【００８３】
図１に示すように、表１に示す化学組成の板厚１６ｍｍの７００〜８００℃耐火鋼からなる鋼板１間に角度５０°、間隔１２ｍｍの開先２を設け、継手に供した。この継手の鋼板１開先部の裏面に厚み１６ｍｍ、幅４０ｍｍの裏当金３を配置し、電流１７０Ａ、電圧２４Ｖ、入熱実績は１４．７〜１８．０ｋＪ／ｃｍ（平均入熱１７ｋＪ／ｃｍ程度）の溶接条件で、溶接棒を用いて、被覆アーク溶接（ＳＭＡＷ）を行い、溶接継手を作製した。なお、溶接棒は、表２に示した化学組成の線径４ｍｍの鋼心線（ＷＡ１〜ＷＡ１０、ＷＢ１〜ＷＢ６）と表３に示した化学組成の被覆剤（ＦＡ１〜ＦＡ１０、ＦＢ１〜ＦＢ１３）とを様々組み合わせて表４に示した溶接棒（ＬＡ1〜ＬＡ１９、ＬＢ1〜ＬＢ２１）を作成し、用いられた。なお、表４において、溶接棒番号ＬＡ1〜ＬＡ１９は、鋼心線組成、被覆剤組成、被覆率が全て本発明の規定範囲を満足している溶接棒であり、溶接棒番号ＬＢ１〜ＷＢ１３は本発明の規定範囲を満足していない比較の溶接棒である。
【００８４】
図２に示す溶接継手に形成された溶接金属の位置、方向から、２ｍｍＶノッチシャルピー衝撃試験片４、丸棒の高温引張試験片５をそれぞれ採取した。引張試験は７００℃及び８００℃で実施し、また、２ｍｍＶノッチシャルピー衝撃試験は０℃で実施し、溶接金属の耐火特性（降伏強度、ここでは０．２％耐力を降伏強度とする）、耐高温脆化特性（引張試験の伸び、絞り値）、靱性（２ｍｍＶノッチシャルピー衝撃試験の０℃における吸収エネルギー：ｖＥ０）を評価した。合わせて目視によるビード形状の良し悪し、断面組織調査による欠陥の有無、種類も調査した。
【００８５】
これらの溶接棒により溶接継手に形成した溶接金属の機械的特性、溶接性の評価結果を表５に示す。
【００８６】
表５に示すように、本発明例の継手ＪＡ１〜ＪＡ１９はいずれも、高温強度は０．２％耐力で、７００℃では２７５ＭＰａ以上、８００℃では８１ＭＰａ以上と、本発明が目標とする、７００℃で２２０ＭＰａ以上、８００℃で７０ＭＰａ以上の要求を十分満足している。また、高温での脆化は高温引張試験の延性値に反映されるが、本発明例においては、７００℃、８００℃とも引張試験の絞り値は十分高く高温脆化も生じていない。さらに、靭性も０℃におけるシャルピー吸収エネルギーが全て１１５Ｊ以上の高い靭性レベルが得られている。すなわち、本発明の耐火構造用鋼用被覆アーク溶接棒を用いた溶接継手においては、溶接金属の特性は高温強度、靭性、耐高温脆化、いずれも極めて良好なレベルが達成されることが明らかである。さらにビード形状も良好で、欠陥もない。
【００８７】
一方、表５における比較例の継手ＪＢ１〜ＪＢ２１は本発明の要件を満足していないため、少なくとも高温強度、靭性、耐高温脆化特性のいずれの特性が本発明のものに比べて極端に劣っている劣っている。また、ビード形状が良好でなかったり、溶接欠陥が生じて継手健全性に問題がある。
【００８８】
すなわち、継手ＪＢ１は、溶接棒の鋼心線のＣ含有量が過大であるために、溶接金属のＣ量が過大となり、溶接金属の靱性が本発明に比べて劣る。また、溶接金属に低温割れも生じている。
【００８９】
継手ＪＢ２は、溶接棒の鋼心線のＰ含有量が過大であるために、溶接金属のＰ量が過大となり、溶接金属の靱性が本発明に比べて劣る。
【００９０】
継手ＪＢ３は、溶接棒の鋼心線のＳｉおよびＣｒ含有量が過大であるために、溶接金属のＳｉおよびＣｒ量が過大となり、溶接金属の靱性が本発明に比べて劣る。
【００９１】
継手ＪＢ４は、溶接棒の鋼心線のＮおよびＢ含有量が過大であるために、溶接金属のＮおよびＢ量が過大となり、溶接金属の靱性が本発明に比べて劣る。また、溶接金属に高温割れも生じており、継手の健全性も劣る。
【００９２】
継手ＪＢ５は、溶接棒の鋼心線のＭｏ含有量が過大であるために、溶接金属のＭｏ量が過大となり、溶接金属の靱性が本発明に比べて劣る。
【００９３】
継手ＪＢ６は、溶接棒の鋼心線のＮｂ含有量が過大であるために、溶接金属のＮｂ量が過大となり、溶接金属の靱性が本発明に比べて劣る。
【００９４】
継手ＪＢ７は、被覆剤の金属炭酸塩の量が過小であるため、シールド不足となって溶接金属のＮ、Ｏ量が過大となり、その結果、溶接金属の靱性が劣る。
【００９５】
継手ＪＢ８は、被覆剤の金属炭酸塩の量が過大であるため、ビード形状が悪く、また、スラグ剥離性の悪化に起因してスラグ巻き込みが生じており、強度、靱性には問題ないものの、継手健全性が劣り、好ましくない。
【００９６】
継手ＪＢ９は、被覆剤の金属弗化物の量が過小であるため、スラグの流動性が悪く良好なビード形状が得られない。また、アンダーカットも生じており、好ましくない。
【００９７】
継手ＪＢ１０は、被覆剤の金属弗化物の量が過大であるため、アーク安定の劣化に起因してビード形状が劣り、また、溶接金属のＮ、Ｏ量も過大となり、その結果、溶接金属の靱性が劣る。
【００９８】
継手ＪＢ１１は、被覆剤にＭｏが含有されていないため、溶接金属の高温強度が十分でない。
【００９９】
継手ＪＢ１２は、被覆剤にＮｂが含有されていないため、溶接金属の高温強度が十分でない。
【０１００】
継手ＪＢ１３は、被覆剤にＶが含有されていないため、溶接金属の高温強度が十分でない。
【０１０１】
継手ＪＢ１４は、被覆剤中のＭｏ含有量が過大なため、溶接金属の靱性が本発明に比べて劣る。
【０１０２】
継手ＪＢ１５は、被覆剤中のＮｂ含有量が過大なため、溶接金属の靱性が本発明に比べて劣る。
【０１０３】
継手ＪＢ１６は、被覆剤中のＶ含有量が過大なため、溶接金属の靱性が本発明に比べて劣る。
【０１０４】
継手ＪＢ１７は、被覆剤中のＭｏ含有量が過小なため、溶接金属の高温強度が十分でない。
【０１０５】
継手ＪＢ１８は、被覆剤中のＮｂ含有量が過小なため、溶接金属の高温強度が十分でない。
【０１０６】
継手ＪＢ１９は、被覆剤中のＶ含有量が過小なため、溶接金属の高温強度が十分でない。
【０１０７】
継手ＪＢ２０は、鋼心線、被覆剤とも組成は本発明を満足しているが、被覆剤の被覆率が過小なため、被覆剤の保護筒としての機能が不十分で、溶接金属中のＮが過大となり、靱性が劣る。
【０１０８】
継手ＪＢ２１は、鋼心線、被覆剤とも組成は本発明を満足しているが、被覆剤の被覆率が過大なため、発生するスラグ量が過大となって、スラグ巻き込みを生じており、継手の健全性確保の観点から好ましくない。
【０１０９】
以上の実施例から、本発明の溶接棒によれば、７００℃〜８００℃までの耐火性に優れた耐火構造用鋼の被覆アーク溶接（ＳＭＡＷ）において、高温強度が十分高い上に、靭性や耐高温脆化特性にも優れ、かつ、ビード形状も良好で溶接欠陥のない溶接金属を得ることが可能であることが明らかである。
【０１１０】
【表１】
2007054878.tif 000002
【０１１１】
【表２】
2007054878.tif 000003
【０１１２】
【表３】
2007054878.tif 000004
【０１１３】
【表４】
2007054878.tif 000005
【０１１４】
【表５】
2007054878.tif 000006
【図面の簡単な説明】
【０１１５】
【図１】溶接継手の開先形状を示す模式図である。
【図２】溶接継手からの高温引張試験および２ｍｍＶノッチシャルピー衝撃試験片の採取要領を示す模式図である。
【符号の説明】
【０１１６】
１  鋼板
２  裏当金
３  溶接ビード
４  ２ｍｍＶノッチシャルピー衝撃試験片
５  丸棒引張試験片
６  開先
【図１】
2007054878.tif 000007
【図２】
2007054878.tif 000008